【手続補正書】
【提出日】平成18年5月15日(2006.5.15)
【手続補正１】
【補正対象書類名】特許請求の範囲
【補正対象項目名】全文
【補正方法】変更
【補正の内容】
【特許請求の範囲】
【請求項１】
光源から出射した波長λ１（３５０nm≦λ１≦４５０nm）を有する光束を出射する光源を備えた光学装置用光学素子であって、
脂環式構造を有する重合体を含有する樹脂から構成された基材と、前記基材に形成された反射防止膜とを有し、前記反射防止膜は、
前記波長λ１の光に対して第１の屈折率を有する第１の層と、前記波長λ１の光に対して前記第１の屈折率よりも高い第２の屈折率を有する第２の層と、前記波長λ１の光に対して前記第２の屈折率よりも低い第３の屈折率を有する第３の層と、前記波長λ１の光に対して前記第３の屈折率よりも高い第４の屈折率を有する第４の層と、前記波長λ１の光に対して前記第４の屈折率よりも低い第５の屈折率を有する第５の層とを、前記基材に最も近い側から前記第１、第２、第３、第４、第５の層の順番で配置した層構成を含み、且つ、
前記第１、第３及び第５の層は、酸化シリコン、フッ化アルミニウム、フッ化イットリウム、フッ化マグネシウム、酸化シリコンと酸化アルミニウムとの混合物又はこれらの混合物によりそれぞれ形成され、
前記第２及び第４の層は、酸化スカンジウム、酸化ニオビウム、酸化ランタン、チタン酸プラセオジウム、チタン酸ランタン、ランタンアルミネート、酸化イットリウム、酸化ハフニューム、酸化ジルコニューム、酸化タンタル、酸化タンタルと酸化チタンの混合物、窒化シリコン又はこれらの混合物でそれぞれ形成されていることを特徴とする光学装置用光学素子。
【請求項２】
前記第２及び第４の層は、酸化スカンジウム、酸化ランタン、ランタンアルミネート、チタン酸プラセオジウム、チタン酸ランタン、酸化ハフニューム、酸化ジルコニューム、酸化タンタル、酸化タンタルとチタンの混合物、窒化シリコン又はこれらの混合物により形成されていることを特徴とする請求項１記載の光学装置用光学素子。
【請求項３】
前記第２及び第４の層は、酸化スカンジウム、酸化ランタン、ランタンアルミネート、酸化ハフニューム、酸化ジルコニューム、酸化タンタル、窒化シリコン又はこれらの混合物により形成されていることを特徴とする請求項１記載の光学装置用光学素子。
【請求項４】
前記第３の層は、前記第１の屈折率よりも高い屈折率を有し、フッ化ランタン、フッ化ネオジウム、フッ化セリウム、フッ化アルミニウム、ランタンアルミネート、フッ化鉛、酸化アルミニウム、またはこれらの混合物により形成されていることを特徴とする請求項１〜３のいずれかに記載の光学装置用光学素子。
【請求項５】
前記反射防止膜は、前記基材表面に前記第１、第２、第３、第４及び第５の層からなる積層構成で形成されていることと特徴とし、それぞれの層は以下の関係を満たしていることを特徴とする請求項１〜４のいずれかに記載の光学装置用光学素子。
１層目：１．２≦ｎ１≦１．５５， ５ｎｍ≦ｄ１≦２０ｎｍ
２層目：１．７≦ｎ２， １５ｎｍ≦ｄ２≦３５ｎｍ
３層目：１．２≦ｎ３≦１．５５， ２５ｎｍ≦ｄ３≦４５ｎｍ
４層目：１．７≦ｎ４， ５０ｎｍ≦ｄ４≦１３０ｎｍ
５層目：１．２≦ｎ５≦１．５５， ８０ｎｍ≦ｄ５≦１１０ｎｍ
【請求項６】
前記反射防止膜は、前記第５の層に対して前記基材のある側とは反対側に第６の層を積層し、且つ前記第６の層に対して前記基材のある側とは反対側に第７の層を積層した、基材表面に７層からなる積層構成で形成されていることを特徴とし、以下の関係をみたすことを特徴とする請求項１〜４のいずれかに記載の光学装置用光学素子。
１層目： １．２≦ｎ１≦１．５５， ８０ｎｍ≦ｄ１≦１６０ｎｍ
２層目： １．７≦ｎ２、 １０ｎｍ≦ｄ２≦２５ｎｍ
３層目： １．２≦ｎ３≦１．５５， ３３ｎｍ≦ｄ３≦４５ｎｍ
４層目： １．７≦ｎ４、 ４０ｎｍ≦ｄ４≦８５ｎｍ
５層目： １．２≦ｎ５≦１．５５， １０ｎｍ≦ｄ５≦２０ｎｍ
６層目： １．７≦ｎ６， ６ｎｍ≦ｄ６≦７０ｎｍ 
７層目： １．２≦ｎ７≦１．５５， ６０ｎｍ≦ｄ７≦１１０ｎｍ
【請求項７】
前記第１、第３及び第５の層が、酸化シリコンまたは酸化シリコンと酸化アルミニュームとの混合物、これらの混合物により形成されていると共に、前記第２及び第４の層が、酸化ハフニューム、ランタンアルミネート、酸化ジルコニューム、酸化タンタル、窒化シリコン又はこれらの混合物により形成されていることを特徴とする請求項１〜５のいずれかに記載の光学装置用光学素子。
【請求項８】
前記第１、第３、第５及び第７の層が、酸化シリコンまたは酸化シリコンと酸化アルミニュームとの混合物、これらの混合物により形成されていると共に、前記第２、第４及び第６の層が、酸化ハフニューム、ランタンアルミネート、酸化ジルコニューム、酸化タンタル、窒化シリコン又はこれらの混合物により形成されていることを特徴とする請求項６記載の光学装置用光学素子。
【請求項９】
前記光学装置が波長λ１の光源に加えて、６２０ｎｍ≦λ２≦６７０ｎｍを満足する波長λ２及び７６０ｎｍ≦λ３≦８００ｎｍを満足する波長λ３の少なくとも１種類の波長の光を出射する光源を備え、前記複数の光源の光を前記光学素子を透過するようにした事を特徴とする請求項１〜８のいずれかに記載の光学装置用光学素子。
【請求項１０】
前記脂環式構造を有する重合体は、重量平均分子量（Ｍｗ）が１，０００〜１，０００，０００である重合体全繰り返し単位中に、下記一般式（１）で表される脂環式構造を有する繰り返し単位（ａ）と、下記一般式（２）及び／又は下記一般式（３）で表される鎖状構造の繰り返し単位（ｂ）とを、合計含有量が９０重量％以上になるように含有し、さらに繰り返し単位（ｂ）の含有量が１重量％以上１０重量％未満であることを特徴とする請求項１〜９のいずれかに記載の光学装置用光学素子。
【化１】
2005266780.tif 000001
【化２】
2005266780.tif 000002
【化３】
2005266780.tif 000003
〔式（１）中、Ｘは脂環式炭化水素基であり、式（１）、式（２）、及び式（３）中、Ｒ１〜Ｒ１３は、それぞれ独立に水素原子、鎖状炭化水素基、ハロゲン原子、アルコキシ基、ヒドロキシ基、エーテル基、エステル基、シアノ基、アミド基、イミド基、シリル基、及び極性基（ハロゲン原子、アルコキシ基、ヒドロキシ基、エーテル基、エステル基、シアノ基、アミド基、イミド基、又はシリル基）で置換された鎖状炭化水素基である。式（３）中……は炭素−炭素飽和結合、又は不飽和結合である。〕
【請求項１１】
前記脂環式構造を有する重合体は、下記式（１１）で表される繰り返し単位〔１〕を含有する重合体ブロック〔Ａ〕と、下記式（１１）で表される繰り返し単位〔１〕並びに下記式（１２）で表される繰り返し単位〔２〕または／および下記式（１３）で表される繰り返し単位〔３〕を含有する重合体ブロック〔Ｂ〕とを有し、前記ブロック〔Ａ〕中の繰り返し単位〔１〕のモル分率ａ（モル％）と、前記ブロック〔Ｂ〕中の繰り返し単位〔１〕のモル分率ｂ（モル％）との関係がａ＞ｂであるブロック共重合体であることを特徴とする請求項１０に記載の光学装置用光学素子。
【化４】
2005266780.tif 000004
（式中、Ｒ1 は水素原子、または炭素数１〜２０のアルキル基を表し、Ｒ2−Ｒ12はそれぞれ独立に、水素原子、炭素数１〜２０のアルキル基、ヒドロキシル基、炭素数１〜２０のアルコキシ基、またはハロゲン基である。）
【化５】
2005266780.tif 000005
（式中、Ｒ13は、水素原子、または炭素数１〜２０のアルキル基を表す。）
【化６】
2005266780.tif 000006
（式中、Ｒ14およびＲ15はそれぞれ独立に、水素原子、または炭素数１〜２０のアルキル基を表す。）
【請求項１２】
波長λ１（３５０nm≦λ１≦４５０nm）の光を出射する光源と、前記光源から出射された光束が通過する位置に配置された光学素子と、前記光学素子を通過した前記光源からの光束を、光情報記録媒体の情報記録面に集光させる対物レンズとを備えた、情報の記録及び／又は再生を行うための光ピックアップ装置であって、前記光学素子は、脂環式構造を有する重合体を含有する樹脂から構成された基材と、前記基材に形成された反射防止膜とを有し、前記反射防止膜は、
前記波長λ１の光に対して第１の屈折率を有する第１の層と、前記波長λ１の光に対して前記第１の屈折率よりも高い第２の屈折率を有する第２の層と、前記波長λ１の光に対して前記第２の屈折率よりも低い第３の屈折率を有する第３の層と、前記波長λ１の光に対して前記第３の屈折率よりも高い第４の屈折率を有する第４の層と、前記波長λ１の光に対して前記第４の屈折率よりも低い第５の屈折率を有する第５の層とを、前記基材に最も近い側から前記第１、第２、第３、第４、第５の層の順番で配置した層構成を含み、且つ、
前記第１、第３及び第５の層は、酸化シリコン、フッ化アルミニウム、フッ化イットリウム、フッ化マグネシウム、酸化シリコンと酸化アルミニウムとの混合物又はこれらの混合物によりそれぞれ形成され、
前記第２及び第４の層は、酸化スカンジウム、酸化ニオビウム、酸化ランタン、チタン酸プラセオジウム、チタン酸ランタン、ランタンアルミネート、酸化イットリウム、酸化ハフニューム、酸化ジルコニューム、酸化タンタル、酸化タンタルと酸化チタンの混合物、窒化シリコン又はこれらの混合物でそれぞれ形成されていることを特徴とする光ピックアップ装置。
【請求項１３】
前記第２及び第４の層は、酸化スカンジウム、酸化ランタン、ランタンアルミネート、チタン酸プラセオジウム、チタン酸ランタン、酸化ハフニューム、酸化ジルコニューム、酸化タンタル、酸化タンタルとチタン混合物、窒化シリコン又はこれらの混合物により形成されていることを特徴とする請求項１２記載の光ピックアップ装置。
【請求項１４】
前記第２及び第４の層は、酸化スカンジウム、酸化ランタン、ランタンアルミネート、酸化ハフニューム、酸化ジルコニューム、酸化タンタル、窒化シリコン又はこれらの混合物により形成されていることを特徴とする請求項１２記載の光ピックアップ装置。
【請求項１５】
前記第３の層は、前記第１の屈折率よりも高い屈折率を有し、フッ化ランタン、フッ化ネオジウム、フッ化セリウム、フッ化アルミニウム、ランタンアルミネート、フッ化鉛、酸化アルミニウム、またはこれらの混合物により形成されていることを特徴とする請求項１２〜１４のいずれかに記載の光ピックアップ装置。
【請求項１６】
前記反射防止膜は、前記基材表面に前記第１、第２、第３、第４及び第５の層からなる積層構成で形成され、それぞれの層は以下の関係を満たしていることを特徴とする請求項１２〜１５のいずれかに記載の光ピックアップ装置。
１層目：１．２≦ｎ１≦１．５５， ５ｎｍ≦ｄ１≦２０ｎｍ
２層目：１．７≦ｎ２， １５ｎｍ≦ｄ２≦３５ｎｍ
３層目：１．２≦ｎ３≦１．５５， ２５ｎｍ≦ｄ３≦４５ｎｍ
４層目：１．７≦ｎ４， ５０ｎｍ≦ｄ４≦１３０ｎｍ
５層目：１．２≦ｎ５≦１．５５， ８０ｎｍ≦ｄ５≦１１０ｎｍ
【請求項１７】
前記反射防止膜は、前記第５の層に対して前記基材のある側とは反対側に第６の層を積層し、且つ前記第６の層に対して前記基材のある側とは反対側に第７の層を積層した、基材表面に７層からなる積層構成で形成されていることを特徴とし、以下の関係を満たすことを特徴とする請求項１２〜１５のいずれかに記載の光ピックアップ装置。
１層目： １．２≦ｎ１≦１．５５， ８０ｎｍ≦ｄ１≦１６０ｎｍ
２層目： １．７≦ｎ２， １０ｎｍ≦ｄ２≦２５ｎｍ
３層目： １．２≦ｎ３≦１．５５， ３３ｎｍ≦ｄ３≦４５ｎｍ
４層目： １．７≦ｎ４， ４０ｎｍ≦ｄ４≦８５ｎｍ
５層目： １．２≦ｎ５≦１．５５， １０ｎｍ≦ｄ５≦２０ｎｍ
６層目： １．７≦ｎ６， ６ｎｍ≦ｄ６≦７０ｎｍ 
７層目： １．２≦ｎ７≦１．５５， ６０ｎｍ≦ｄ７≦１１０ｎｍ
【請求項１８】
前記第１、第３及び第５の層が、酸化シリコンまたは酸化シリコンと酸化アルミニュームとの混合物、これらの混合物により形成されていると共に、前記第２及び第４の層が、酸化ハフニューム、ランタンアルミネート、酸化ジルコニューム、酸化タンタル、窒化シリコン又はこれらの混合物により形成されていることを特徴とする請求項１２〜１６のいずれかに記載の光ピックアップ装置。
【請求項１９】
前記第１、第３、第５及び第７の層が、酸化シリコンまたは酸化シリコンと酸化アルミニュームとの混合物、これらの混合物により形成されていると共に、前記第２、第４及び第６の層が、酸化ハフニューム、ランタンアルミネート、酸化ジルコニューム、酸化タンタル、窒化シリコン又はこれらの混合物により形成されていることを特徴とする請求項１７記載の光ピックアップ装置。
【請求項２０】
前記ピックアップ装置は、波長λ１の光源に加えて、６２０ｎｍ≦λ２≦６７０ｎｍを満足する波長λ２及び７６０ｎｍ≦λ３≦８００ｎｍを満足する波長λ３の少なくとも１種類の波長の光を出射する光源を備え、前記複数の光源の光を前記光学素子を透過するようにした事を特徴とする請求項１２〜１９のいずれかに記載の光ピックアップ装置。
【請求項２１】
前記光学素子は対物レンズであることを特徴とする請求項１２〜２０のいずれかに記載の光ピックアップ装置。
【請求項２２】
前記脂環式構造を有する重合体は、重量平均分子量（Ｍｗ）が１，０００〜１，０００，０００である重合体全繰り返し単位中に、下記一般式（１）で表される脂環式構造を有する繰り返し単位（ａ）と、下記一般式（２）及び／又は下記一般式（３）で表される鎖状構造の繰り返し単位（ｂ）とを、合計含有量が９０重量％以上になるように含有し、さらに繰り返し単位（ｂ）の含有量が１重量％以上１０重量％未満であることを特徴とする請求項１２〜２１のいずれかに記載の光ピックアップ装置。
【化７】
2005266780.tif 000007
【化８】
2005266780.tif 000008
【化９】
2005266780.tif 000009
〔式（１）中、Ｘは脂環式炭化水素基であり、式（１）、式（２）、及び式（３）中、Ｒ１〜Ｒ１３は、それぞれ独立に水素原子、鎖状炭化水素基、ハロゲン原子、アルコキシ基、ヒドロキシ基、エーテル基、エステル基、シアノ基、アミド基、イミド基、シリル基、及び極性基（ハロゲン原子、アルコキシ基、ヒドロキシ基、エーテル基、エステル基、シアノ基、アミド基、イミド基、又はシリル基）で置換された鎖状炭化水素基である。式（３）中……は炭素−炭素飽和結合、又は不飽和結合である。〕
【請求項２３】
前記脂環式構造を有する重合体は、下記式（１１）で表される繰り返し単位〔１〕を含有する重合体ブロック〔Ａ〕と、下記式（１１）で表される繰り返し単位〔１〕並びに下記式（１２）で表される繰り返し単位〔２〕または／および下記式（１３）で表される繰り返し単位〔３〕を含有する重合体ブロック〔Ｂ〕とを有し、前記ブロック〔Ａ〕中の繰り返し単位〔１〕のモル分率ａ（モル％）と、前記ブロック〔Ｂ〕中の繰り返し単位〔１〕のモル分率ｂ（モル％）との関係がａ＞ｂであるブロック共重合体であることを特徴とする請求項２２に記載の光ピックアップ装置。
【化１０】
2005266780.tif 000010
（式中、Ｒ1 は水素原子、または炭素数１〜２０のアルキル基を表し、Ｒ2−Ｒ12はそれぞれ独立に、水素原子、炭素数１〜２０のアルキル基、ヒドロキシル基、炭素数１〜２０のアルコキシ基、またはハロゲン基である。）
【化１１】
2005266780.tif 000011
（式中、Ｒ13は、水素原子、または炭素数１〜２０のアルキル基を表す。）
【化１２】
2005266780.tif 000012
（式中、Ｒ14およびＲ15はそれぞれ独立に、水素原子、または炭素数１〜２０のアルキル基を表す。）
【手続補正２】
【補正対象書類名】明細書
【補正対象項目名】発明の名称
【補正方法】変更
【補正の内容】
【発明の名称】光学装置用光学素子及び光ピックアップ装置
【手続補正３】
【補正対象書類名】明細書
【補正対象項目名】０００５
【補正方法】変更
【補正の内容】
【０００５】
請求項１に記載の光学装置用光学素子は、光源から出射した波長λ１（３５０nm≦λ１≦４５０nm）を有する光束を出射する光源を備えた光学装置用光学素子であって、脂環式構造を有する重合体を含有する樹脂から構成された基材と、前記基材に形成された反射防止膜とを有し、前記反射防止膜は、前記波長λ１の光に対して第１の屈折率を有する第１の層と、前記波長λ１の光に対して前記第１の屈折率よりも高い第２の屈折率を有する第２の層と、前記波長λ１の光に対して前記第２の屈折率よりも低い第３の屈折率を有する第３の層と、前記波長λ１の光に対して前記第３の屈折率よりも高い第４の屈折率を有する第４の層と、前記波長λ１の光に対して前記第４の屈折率よりも低い第５の屈折率を有する第５の層とを、前記基材に最も近い側から前記第１、第２、第３、第４、第５の層の順番で配置した層構成を含み、且つ、前記第１、第３及び第５の層は、酸化シリコン、フッ化アルミニウム、フッ化イットリウム、フッ化マグネシウム、酸化シリコンと酸化アルミニウムとの混合物又はこれらの混合物によりそれぞれ形成され、前記第２及び第４の層は、酸化スカンジウム、酸化ニオビウム、酸化ランタン、チタン酸プラセオジウム、チタン酸ランタン、ランタンアルミネート、酸化イットリウム、酸化ハフニューム、酸化ジルコニューム、酸化タンタル、酸化タンタルと酸化チタンの混合物、窒化シリコン又はこれらの混合物でそれぞれ形成されていることを特徴とする。
【手続補正４】
【補正対象書類名】明細書
【補正対象項目名】０００７
【補正方法】変更
【補正の内容】
【０００７】
かかる推論に基づき、本発明者らは、所定の樹脂基材との相性を判定することで、反射防止膜の材料を選定し、それにより短波長の光束を照射させた場合でも、光学素子の表面に微少なくぼみやしわを生じさせることを抑制でき、もって長時間にわたって光学特性を維持できる光学特性を提供できることを見出したのである。このような反射防止膜は、前記低屈折率層が、酸化シリコン、フッ化アルミニウム、フッ化イットリウム、フッ化マグネシウム、酸化シリコンと酸化アルミニウムとの混合物、又は、これらの混合物により形成されているともに、前記高屈折率層が、酸化スカンジウム、酸化ニオビウム、酸化ランタン、チタン酸プラセオジウム、チタン酸ランタン、ランタンアルミネート、酸化イットリウム、酸化ハフニューム、酸化ジルコニューム、酸化タンタル、酸化タンタルとチタン混合物、窒化シリコン又はこれらの混合物により形成されているものである。尚、「低屈折率層」とは、波長λ１＝４０５ｎｍの光束を照射させたときに、（第１の）屈折率が１．３０〜１．５５である層をいい、「高屈折率層」とは、波長λ１＝４０５ｎｍの光束を照射させたときに、（第２の）屈折率が１．７０以上である層をいうものとする。又、層を形成する上記物質は、各層の主成分についていうものとし、数％の異物質を含む場合もある。特に請求項１記載の光学素子にあっては、波長λ１の波長光のみならず他の波長光を使用した場合においても反射率を低く抑えた反射防止膜を提供することができる。  
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
請求項４に記載の光学装置用光学素子は、異なる波長の光束に対しても反射率を低く抑えた反射防止膜を提供できる。
【手続補正８】
【補正対象書類名】明細書
【補正対象項目名】００１３
【補正方法】変更
【補正の内容】
【００１３】
請求項５記載の光学装置用光学素子は、異なる波長の光束に対しても反射率を低く抑えた反射防止膜を提供できる。
【手続補正９】
【補正対象書類名】明細書
【補正対象項目名】００１４
【補正方法】変更
【補正の内容】
【００１４】
請求項６記載の光学装置用光学素子は、樹脂の基材から７層積層した構成で、高屈折率層と低屈折率層を交互に積層し且つそれらの屈折率と層の厚さを限定した層構成であるので、異なる波長の光束に対しても反射率を低く抑えた反射防止膜を提供できる。
【手続補正１０】
【補正対象書類名】明細書
【補正対象項目名】００１５
【補正方法】変更
【補正の内容】
【００１５】
請求項７記載の光学装置用光学素子は、請求項１〜５のいずれかに記載の発明において、第１、第３及び第５の層が、酸化シリコンまたは酸化シリコンと酸化アルミニュームとの混合物、これらの混合物により形成されていると共に、前記第２及び第４の層が、酸化ハフニューム、ランタンアルミネート、酸化ジルコニューム、酸化タンタル、窒化シリコン又はこれらの混合物により形成されていることを特徴とする。
【手続補正１１】
【補正対象書類名】明細書
【補正対象項目名】００１６
【補正方法】変更
【補正の内容】
【００１６】
本発明によれば、前記反射防止膜の低屈折率層の材料と高屈折率層の材料を限定する事で４０５から４１５ｎｍの波長のレーザ光照射に対して反射防止膜の面変形や剥がれが少なく、また４０５ｎｍの光に対して光吸収量が少なく、更に高温高湿環境雰囲気に放置しても反射防止膜の面変形や剥がれが少ない反射防止膜を提供できる。
【手続補正１２】
【補正対象書類名】明細書
【補正対象項目名】００１７
【補正方法】変更
【補正の内容】
【００１７】
請求項８記載の光学装置用光学素子は、請求項６記載の発明において、前記第１、第３、第５及び第７の層が、酸化シリコンまたは酸化シリコンと酸化アルミニュームとの混合物、これらの混合物により形成されていると共に、前記第２、第４及び第６の層が、酸化ハフニューム、ランタンアルミネート、酸化ジルコニューム、酸化タンタル、窒化シリコン又はこれらの混合物により形成されていることを特徴とする
【手続補正１３】
【補正対象書類名】明細書
【補正対象項目名】００１８
【補正方法】変更
【補正の内容】
【００１８】
本発明によれば、前記反射防止膜の低屈折率層の材料と高屈折率層の材料を限定する事で４０５から４１５ｎｍの波長のレーザ光照射に対して反射防止膜の面変形や剥がれが少なく、また４０５ｎｍの光に対して光吸収量が少なく、更に高温高湿環境雰囲気に放置しても反射防止膜の面変形や剥がれが少ない反射防止膜を提供できる。
【手続補正１４】
【補正対象書類名】明細書
【補正対象項目名】００１９
【補正方法】変更
【補正の内容】
【００１９】
請求項９記載の光学装置用光学素子は、請求項１〜８のいずれかに記載の発明において、前記光学装置が波長λ１の光源に加えて、６２０ｎｍ≦λ２≦６７０ｎｍを満足する波長λ２及び７６０ｎｍ≦λ３≦８００ｎｍを満足する波長λ３の少なくとも１種類の波長の光を出射する光源を備え、前記複数の光源の光を前記光学素子を透過するようにした事を特徴とする。
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】変更
【補正の内容】
【００２２】
請求項１０に記載の光学装置用光学素子は、請求項１〜９のいずれかの発明において、前記脂環式構造を有する重合体は、重量平均分子量（Ｍｗ）が１，０００〜１，０００，０００である重合体全繰り返し単位中に、下記一般式（１）で表される脂環式構造を有する繰り返し単位（ａ）と、下記一般式（２）及び／又は下記一般式（３）で表される鎖状構造の繰り返し単位（ｂ）とを、合計含有量が９０重量％以上になるように含有し、さらに繰り返し単位（ｂ）の含有量が１重量％以上１０重量％未満であることを特徴とする。特に、上記重合体は、上記繰り返し単位（ａ）の連鎖が関係式Ａ≦０．３×Ｂ（但し、Ａ＝（脂環式構造を有する繰り返し単位の連鎖の重量平均分子量）、Ｂ＝（脂環式炭化水素系共重合体の重量平均分子量（Ｍｗ））×（脂環式構造を有する繰り返し単位数／脂環式炭化水素系共重合体を構成する全繰り返し単位数））を満たすものであることが好ましい。
【手続補正１８】
【補正対象書類名】明細書
【補正対象項目名】００９５
【補正方法】変更
【補正の内容】
【００９５】
請求項１１に記載の光学装置用光学素子は、請求項１０に記載の発明において、前記脂環式構造を有する重合体は、下記式（１１）で表される繰り返し単位〔１〕を含有する重合体ブロック〔Ａ〕と、下記式（１１）で表される繰り返し単位〔１〕並びに下記式（１２）で表される繰り返し単位〔２〕または／および下記式（１３）で表される繰り返し単位〔３〕を含有する重合体ブロック〔Ｂ〕とを有し、前記ブロック〔Ａ〕中の繰り返し単位〔１〕のモル分率ａ（モル％）と、前記ブロック〔Ｂ〕中の繰り返し単位〔１〕のモル分率ｂ（モル％）との関係がａ＞ｂであるブロック共重合体であることを特徴とする。
【手続補正１９】
【補正対象書類名】明細書
【補正対象項目名】０１５７
【補正方法】変更
【補正の内容】
【０１５７】
請求項１２に記載の光ピックアップ装置は、波長λ１（３５０nm≦λ１≦４５０nm）の光を出射する光源と、前記光源から出射された光束が通過する位置に配置された光学素子と、前記光学素子を通過した前記光源からの光束を、光情報記録媒体の情報記録面に集光させる対物レンズとを備えた、情報の記録及び／又は再生を行うための光ピックアップ装置であって、前記光学素子は、脂環式構造を有する重合体を含有する樹脂から構成された基材と、前記基材に形成された反射防止膜とを有し、前記反射防止膜は、前記波長λ１の光に対して第１の屈折率を有する第１の層と、前記波長λ１の光に対して前記第１の屈折率よりも高い第２の屈折率を有する第２の層と、前記波長λ１の光に対して前記第２の屈折率よりも低い第３の屈折率を有する第３の層と、前記波長λ１の光に対して前記第３の屈折率よりも高い第４の屈折率を有する第４の層と、前記波長λ１の光に対して前記第４の屈折率よりも低い第５の屈折率を有する第５の層とを、前記基材に最も近い側から前記第１、第２、第３、第４、第５の層の順番で配置した層構成を含み、且つ、前記第１、第３及び第５の層は、酸化シリコン、フッ化アルミニウム、フッ化イットリウム、フッ化マグネシウム、酸化シリコンと酸化アルミニウムとの混合物又はこれらの混合物によりそれぞれ形成され、前記第２及び第４の層は、酸化スカンジウム、酸化ニオビウム、酸化ランタン、チタン酸プラセオジウム、チタン酸ランタン、ランタンアルミネート、酸化イットリウム、酸化ハフニューム、酸化ジルコニューム、酸化タンタル、酸化タンタルと酸化チタンの混合物、窒化シリコン又はこれらの混合物でそれぞれ形成されていることを特徴とする。
【手続補正２０】
【補正対象書類名】明細書
【補正対象項目名】０１５８
【補正方法】変更
【補正の内容】
【０１５８】
請求項１３に記載の光ピックアップ装置は、請求項１２に記載の発明において、前記第２及び第４の層は、酸化スカンジウム、酸化ランタン、ランタンアルミネート、チタン酸プラセオジウム、チタン酸ランタン、酸化ハフニューム、酸化ジルコニューム、酸化タンタル、酸化タンタルとチタン混合物、窒化シリコン又はこれらの混合物により形成されていることを特徴とする。
【手続補正２１】
【補正対象書類名】明細書
【補正対象項目名】０１５９
【補正方法】変更
【補正の内容】
【０１５９】
請求項１４に記載の光ピックアップ装置は、請求項１２に記載の発明において、前記第２及び第４の層は、酸化スカンジウム、酸化ランタン、ランタンアルミネート、酸化ハフニューム、酸化ジルコニューム、酸化タンタル、窒化シリコン又はこれらの混合物により形成されていることを特徴とする。
【手続補正２２】
【補正対象書類名】明細書
【補正対象項目名】０１６０
【補正方法】削除
【補正の内容】
【手続補正２３】
【補正対象書類名】明細書
【補正対象項目名】０１６１
【補正方法】削除
【補正の内容】
【手続補正２４】
【補正対象書類名】明細書
【補正対象項目名】０１６２
【補正方法】変更
【補正の内容】
【０１６２】
請求項１５に記載の光ピックアップ装置は、請求項１２〜１４のいずれかに記載の発明において、前記第３の層は、前記第１の屈折率よりも高い屈折率を有し、フッ化ランタン、フッ化ネオジウム、フッ化セリウム、フッ化アルミニウム、ランタンアルミネート、フッ化鉛、酸化アルミニウム、またはこれらの混合物により形成されていることを特徴とする。
【手続補正２５】
【補正対象書類名】明細書
【補正対象項目名】０１６３
【補正方法】削除
【補正の内容】
【手続補正２６】
【補正対象書類名】明細書
【補正対象項目名】０１６４
【補正方法】削除
【補正の内容】
【手続補正２７】
【補正対象書類名】明細書
【補正対象項目名】０１６５
【補正方法】変更
【補正の内容】
【０１６５】
請求項１６に記載の光ピックアップ装置は、請求項１２〜１５のいずれかに記載の発明において、前記反射防止膜は、前記基材表面に前記第１、第２、第３、第４及び第５の層からなる積層構成で形成され、それぞれの層は以下の関係を満たしていることを特徴とする。
１層目：１．２≦ｎ１≦１．５５， ５ｎｍ≦ｄ１≦２０ｎｍ
２層目：１．７≦ｎ２， １５ｎｍ≦ｄ２≦３５ｎｍ
３層目：１．２≦ｎ３≦１．５５， ２５ｎｍ≦ｄ３≦４５ｎｍ
４層目：１．７≦ｎ４， ５０ｎｍ≦ｄ４≦１３０ｎｍ
５層目：１．２≦ｎ５≦１．５５， ８０ｎｍ≦ｄ５≦１１０ｎｍ
【手続補正２８】
【補正対象書類名】明細書
【補正対象項目名】０１６６
【補正方法】削除
【補正の内容】
【手続補正２９】
【補正対象書類名】明細書
【補正対象項目名】０１６７
【補正方法】変更
【補正の内容】
【０１６７】
請求項１７に記載の光ピックアップ装置は、請求項１２〜１５のいずれかに記載の発明において、前記反射防止膜は、前記第５の層に対して前記基材のある側とは反対側に第６の層を積層し、且つ前記第６の層に対して前記基材のある側とは反対側に第７の層を積層した、基材表面に７層からなる積層構成で形成されていることを特徴とし、以下の関係を満たすことを特徴とする。
１層目： １．２≦ｎ１≦１．５５， ８０ｎｍ≦ｄ１≦１６０ｎｍ
２層目： １．７≦ｎ２， １０ｎｍ≦ｄ２≦２５ｎｍ
３層目： １．２≦ｎ３≦１．５５， ３３ｎｍ≦ｄ３≦４５ｎｍ
４層目： １．７≦ｎ４， ４０ｎｍ≦ｄ４≦８５ｎｍ
５層目： １．２≦ｎ５≦１．５５， １０ｎｍ≦ｄ５≦２０ｎｍ
６層目： １．７≦ｎ６， ６ｎｍ≦ｄ６≦７０ｎｍ 
７層目： １．２≦ｎ７≦１．５５， ６０ｎｍ≦ｄ７≦１１０ｎｍ
【手続補正３０】
【補正対象書類名】明細書
【補正対象項目名】０１６８
【補正方法】変更
【補正の内容】
【０１６８】
請求項１８に記載の光ピックアップ装置は、請求項１２〜１６のいずれかに記載の発明において、前記第１、第３及び第５の層が、酸化シリコンまたは酸化シリコンと酸化アルミニュームとの混合物、これらの混合物により形成されていると共に、前記第２及び第４の層が、酸化ハフニューム、ランタンアルミネート、酸化ジルコニューム、酸化タンタル、窒化シリコン又はこれらの混合物により形成されていることを特徴とする。
【手続補正３１】
【補正対象書類名】明細書
【補正対象項目名】０１６９
【補正方法】変更
【補正の内容】
【０１６９】
請求項１９に記載の光ピックアップ装置は、請求項１７に記載の発明において、前記第１、第３、第５及び第７の層が、酸化シリコンまたは酸化シリコンと酸化アルミニュームとの混合物、これらの混合物により形成されていると共に、前記第２、第４及び第６の層が、酸化ハフニューム、ランタンアルミネート、酸化ジルコニューム、酸化タンタル、窒化シリコン又はこれらの混合物により形成されていることを特徴とする。
【手続補正３２】
【補正対象書類名】明細書
【補正対象項目名】０１７０
【補正方法】変更
【補正の内容】
【０１７０】
請求項２０に記載の光ピックアップ装置は、請求項１２〜１９のいずれかに記載の発明において、前記ピックアップ装置は、波長λ１の光源に加えて、６２０ｎｍ≦λ２≦６７０ｎｍを満足する波長λ２及び７６０ｎｍ≦λ３≦８００ｎｍを満足する波長λ３の少なくとも１種類の波長の光を出射する光源を備え、前記複数の光源の光を前記光学素子を透過するようにした事を特徴とする。
請求項２１に記載の光ピックアップ装置は、請求項１２〜２０のいずれかに記載の発明において、前記光学素子は対物レンズであることを特徴とする。
【手続補正３３】
【補正対象書類名】明細書
【補正対象項目名】０１７１
【補正方法】変更
【補正の内容】
【０１７１】
請求項２２に記載の光ピックアップ装置は、請求項１２から２１のいずれかに記載の発明において、前記脂環式構造を有する重合体は、重量平均分子量（Ｍｗ）が１，０００〜１，０００，０００である重合体全繰り返し単位中に、下記一般式（１）で表される脂環式構造を有する繰り返し単位（ａ）と、下記一般式（２）及び／又は下記一般式（３）で表される鎖状構造の繰り返し単位（ｂ）とを、合計含有量が９０重量％以上になるように含有し、さらに繰り返し単位（ｂ）の含有量が１重量％以上１０重量％未満であることを特徴とする。特に、上記重合体は、上記繰り返し単位（ａ）の連鎖が関係式Ａ≦０．３×Ｂ（但し、Ａ＝（脂環式構造を有する繰り返し単位の連鎖の重量平均分子量）、Ｂ＝（脂環式炭化水素系共重合体の重量平均分子量（Ｍｗ））×（脂環式構造を有する繰り返し単位数／脂環式炭化水素系共重合体を構成する全繰り返し単位数））を満たすものであることが好ましい。
【手続補正３４】
【補正対象書類名】明細書
【補正対象項目名】０１７５
【補正方法】変更
【補正の内容】
【０１７５】
請求項２３に記載の光ピックアップ装置は、請求項２２に記載の発明において、前記脂環式構造を有する重合体は、下記式（１１）で表される繰り返し単位〔１〕を含有する重合体ブロック〔Ａ〕と、下記式（１１）で表される繰り返し単位〔１〕並びに下記式（１２）で表される繰り返し単位〔２〕または／および下記式（１３）で表される繰り返し単位〔３〕を含有する重合体ブロック〔Ｂ〕とを有し、前記ブロック〔Ａ〕中の繰り返し単位〔１〕のモル分率ａ（モル％）と、前記ブロック〔Ｂ〕中の繰り返し単位〔１〕のモル分率ｂ（モル％）との関係がａ＞ｂであるブロック共重合体であることを特徴とする。